(57)【要約】【課題】経済性と防食性に優れた樹脂被覆鉄線を提供すること。【解決手段】裸鉄線２の表面に、防食剤３０を混合した接着剤からなる中間層３、熱可塑性樹脂からなる表面層４を順に設ける。【選択図】　図１
2004025459.tif 000002
【特許請求の範囲】
【請求項１】
裸鉄線の表面に、防食剤を混合した接着剤からなる中間層、及び熱可塑性樹脂からなる表面層を順に設けたことを特徴とする樹脂被覆鉄線。
【請求項２】
接着剤が接着性樹脂を主成分とするホットメルト系接着剤からなることを特徴とする請求項１記載の樹脂被覆鉄線。
【請求項３】
接着性樹脂が官能基を有するポリオレフィン系共重合樹脂からなることを特徴とする請求項２記載の樹脂被覆鉄線。
【請求項４】
接着性樹脂が官能基を有する変性ポリオレフィン系樹脂からなることを特徴とする請求項２記載の樹脂被覆鉄線。
【請求項５】
接着性樹脂がエラストマーからなることを特徴とする請求項２記載の樹脂被覆鉄線。
【請求項６】
エラストマーが官能基を有することを特徴とする請求項５記載の樹脂被覆鉄線。
【請求項７】
官能基の少なくとも一部がカルボキシル基であることを特徴とする請求項３、４又は６記載の樹脂被覆鉄線。
【請求項８】
表面層を形成する熱可塑性樹脂がポリオレフィン系樹脂であることを特徴とする請求項１、２、３、４、５、６、７又は８記載の樹脂被覆鉄線。
【請求項９】
ポリオレフィン系樹脂が、ポリオレフィン樹脂であることを特徴とする請求項８記載の樹脂被覆鉄線。
【請求項１０】
ポリオレフィン樹脂がポリエチレン又はポリプロピレンであることを特徴とする請求項９記載の樹脂被覆鉄線。
【請求項１１】
防食剤が金属及び／又は金属化合物の粉末からなることを特徴とする請求項１、２、３、４、５、６、７、８、９、又は１０記載の樹脂被覆鉄線。
【請求項１２】
金属が亜鉛及び／又はアルミニウムであることを特徴とする請求項１１記載の樹脂被覆鉄線。
【請求項１３】
金属化合物が亜鉛化合物及び／又はアルミニウム化合物であることを特徴とする請求項１２記載の樹脂被覆鉄線。
【発明の詳細な説明】
【０００１】
【発明の属する技術分野】
本発明は、樹脂被覆鉄線に関し、特に、フェンス、蛇籠、落防等に網加工して使用される樹脂被覆鉄線に関するものである。
【０００２】
【従来の技術】
従来から、フェンス、蛇籠、落防等災害防止用途において、メッキ、樹脂被覆、焼き付け塗装等で防錆処理された鉄線が数多く使用されているが、最近においては、それ等鉄線に災害防止に加えてその耐用年数や自然環境との調和やその用途での経済性が問われ、特に、合成樹脂を被覆した鉄線では、鉄線の防錆効果を維持するための合成樹脂の鉄線への優れた密着性と、この密着性を実現するための経済性が大きな問題となっている。
【０００３】
上記問題に対処するため、例えば、「構造物用合成樹脂被覆鉄線及びこの線材からなる構造物用網体」（特許３００５５２４号）が提案されている。
【０００４】
しかしながら、上記構造物用合成樹脂被覆鉄線は、優れた接着性を有するものの、その実施段階で高価な合成樹脂類を高価なメッキ鉄線に複層被覆するものであることから、多額な費用を要し、極めて不経済なものとなっている。
【０００５】
【発明が解決しようとする課題】
本発明は、上記従来の樹脂被覆鉄線が有する問題点に鑑み、経済性、防食性及び安全性に優れた樹脂被覆鉄線を提供することを目的とする。
【０００６】
【課題を解決するための手段】
上記目的を達成するため、本発明の樹脂被覆鉄線は、裸鉄線の表面に、防食剤を混合した接着剤からなる中間層、及び熱可塑性樹脂からなる表面層を順に設けたことを特徴とする。
【０００７】
この樹脂被覆鉄線は、裸鉄線の表面に、防食剤を混合した接着剤からなる中間層、及び熱可塑性樹脂からなる表面層を順に設けたことから、中間層が裸鉄線と表面層との間で接着機能を発揮して裸鉄線と表面層とを密着させるとともに、防食剤が裸鉄線の酸化を防止することができ、これにより、防食性及び安全性に優れた樹脂被覆鉄線を経済性を維持して提供することができる。
【０００８】
また、上記において、接着剤が接着性樹脂を主成分とするホットメルト系接着剤からなることを特徴とする。
【０００９】
これにより、熱可塑性樹脂を使用して、樹脂被覆鉄線を連続押出しにより製造することが可能になり、樹脂被覆鉄線の成形をより簡単にすることができる。
【００１０】
また、接着性樹脂が官能基を有するポリオレフィン系共重合樹脂からなることを特徴とする。
【００１１】
これにより、官能基の作用により中間層の接着性を向上させることができる。
【００１２】
また、接着性樹脂が官能基を有する変性ポリオレフィン系樹脂からなることを特徴とする。
【００１３】
これにより、官能基の作用により中間層の接着性を向上させることができる。
【００１４】
また、接着性樹脂がエラストマーからなることを特徴とする。
【００１５】
エラストマーは粘着性と弾性で優れることから、裸鉄線と表面層との密着性は向上し、同時に表面層で受ける衝撃力や摩擦力をこの中間層で緩和することができる。
【００１６】
また、エラストマーが官能基を有することを特徴とする。
【００１７】
これにより、官能基の作用により、エラストマーの粘着性と弾性に加えて、中間層の接着性が向上し、裸鉄線と表面層との密着性をより向上させることができる。
【００１８】
また、官能基の少なくとも一部がカルボキシル基であることを特徴とする。
【００１９】
これにより、カルボキシル基の特にポリオレフィン系樹脂との優れた官能性を利用することができ、表面層が接着性が希薄なポリオレフィン系樹脂やポリオレフィン樹脂からなる場合に、中間層と表面層との接着性をさらに向上させることができる。
【００２０】
また、表面層を形成する熱可塑性樹脂がポリオレフィン系樹脂であることを特徴とする。
【００２１】
これにより、汎用性を向上させることができる。
【００２２】
また、ポリオレフィン系樹脂がポリオレフィン樹脂であることを特徴とする。
【００２３】
これにより、汎用性に加えて経済性を向上させることができる。
【００２４】
また、ポリオレフィン樹脂がポリエチレン又はポリプロピレンであることを特徴とする。
【００２５】
これにより、汎用性に加えて経済性を向上させることができる。
【００２６】
また、防食剤が金属及び／又は金属化合物の粉末からなることを特徴とする。
【００２７】
これにより、防食剤の汎用性と経済性を向上させ、防食剤の好適な調合の幅を広げることができる。
【００２８】
また、金属が亜鉛及び／又はアルミニウムであることを特徴とする。
【００２９】
これにより、防食剤の汎用性と経済性をさらに向上させることができる。
【００３０】
また、金属化合物が亜鉛化合物及び／又はアルミニウム化合物であることを特徴とする。
【００３１】
これにより、防食剤の汎用性と経済性を向上させ、防食剤の好適な調合の幅をさらに広げることができる。
【００３２】
【発明の実施の形態】
以下、本発明の樹脂被覆鉄線の実施の形態を図面に基づいて説明する。
【００３３】
図１に、本発明の樹脂被覆鉄線の一実施例を示す。
この樹脂被覆鉄線１は、裸鉄線２の表面に、防食剤３０を混合した接着剤からなる中間層３、及び熱可塑性樹脂からなる表面層４を順に設けている。
【００３４】
このような樹脂被覆鉄線１は、先ず、裸鉄線２を繰り出しながら、防食剤３０を混合した接着剤を裸鉄線２の表面に塗布し、次いで、その表面に熱可塑性樹脂を連続押出しすることによって製造される。
この場合、樹脂被覆鉄線１に使用する裸鉄線２は、焼鈍・未焼鈍にかかわらず、ごく一般的な鉄線となるが、接着剤との密着性を高めるために、表面に、錆や水分、油性分、その他の異物のない裸鉄線２を選択することが必要となる。
【００３５】
中間層３を形成する接着剤には、一般的な溶剤系接着剤、水性接着剤、エマルジョン系接着剤、ペースト状接着剤等、液状又は粘液状のものが好適に使用できる。
【００３６】
また、本発明においては、プライマー類を接着剤として使用することも可能であり、好適なプライマーとしては、エポシキフェノール樹脂系、エポシキエステル樹脂系、エポシキアクリレート樹脂系等のエポシキ樹脂系、ウレタン変性アクリル樹脂系、ビニル変性アクリル樹脂系、エチレン−アクリル酸共重合樹脂系等のアクリル樹脂系の他、フェノール樹脂系、ポリエステル樹脂系等を挙げることができる。
なかでも、エチレン−アクリル酸共重合樹脂系のプライマーが、無機質の裸鉄線２及び表面層４を形成する熱可塑性樹脂との密着性に優れることから、接着剤として最適に使用できることになる。
【００３７】
また、上記の合成樹脂系のプライマーの他にも、公知のシラン系、チタネート系、アルミニウム系、ジルコニウム系等のカップリング剤系プライマーなどがよく知られているが、これらのプライマーも接着剤として中間層３に適宜使用できることになる。
【００３８】
さらに、中間層３を形成する接着剤には、周知のポリオレフィン樹脂系、ポリアミド系、ポリエステル系、合成ゴム系のホットメルト系接着剤を適宜使用することができ、このような場合は、裸鉄線２の表面に連続的に押出して被覆することができる。
【００３９】
また、ホットメルト系接着剤のなかでも、官能基を有するポリオレフィン系共重合体類、官能基を有する変性ポリオレフィン類、エラストマー類の接着性樹脂を主成分とするホットメルトは、裸鉄線２、熱可塑性樹脂からなる表面層４との密着性において共に優れ、かつ、表面層４を形成する熱可塑性樹脂類との溶融温度が相対的に近いため、その押出し成形がより簡単になる。
また、これらの熱可塑性樹脂類は、互いの混合体での使用も可能であることから、樹脂被覆鉄線１を形成する上でさらに好適に使用できることになる。
【００４０】
官能基を有するポリオレフィン系共重合体樹脂類としては、酢酸ビニル、メチルアクリレート、エチルアクリレート、メチルメタアクリレート、マレイン酸、アクリル酸、メタクリル酸、又はこれらの酸無水物との共重合体であるエチレン−酢酸ビニル共重合体、エチレン−メチルアクリレート共重合体、エチレン−エチルアクリレート共重合体、エチレン−メチルメタアクリレート共重合体、エチレンアクリル酸共重合体、エチレン−メチルアクリレート・無水マレイン酸共重合体、エチレン−無水マレイン酸共重合体、エチレン−無水マレイン酸グラフト共重合体、プロピレン−無水マレイン酸共重合体、無水マレイン酸グラフトエチレンメチルアクリレート又は無水マレイン酸グラフトエチレンエチルアクリレート等を挙げることができる。
【００４１】
また、官能基を有する変性ポリオレフィンとしては、ポリオレフィン樹脂又はポリオレフィン系樹脂をマレイン酸、アクリル酸、メタクリル酸又はこれらの酸無水物で変性した変性ポリオレフィンを好適に挙げることができる。
【００４２】
また、エラストマーとしては、エチレン−酢酸ビニル共重合熱可塑性エラストマー、単純ブレンド系ポリオレフィン系熱可塑性エラストマー、イソプラント化系ポリオレフィン系熱可塑性エラストマー、動的加硫系ポリオレフィン系熱可塑性エラストマー等のポリオレフィン系熱可塑性エラストマーやスチレン−ブタジエン−スチレン系熱可塑性エラストマー、スチレン−イソプレン−スチレン系熱可塑性エラストマー、スチレン−エチレン−ブチレン−スチレン系熱可塑性エラストマー、スチレン−エチレン−プロピレン−スチレン系熱可塑性エラストマー等のポリスチレン系熱可塑性エラストマーの一種又は二種以上から混合物等を挙げることができる。
【００４３】
上記のようなエラストマーで中間層３を形成した場合、その樹脂被覆鉄線１は弾性が向上し、耐衝撃性が増大する。
【００４４】
また、官能基としては、カルボキシル基、アミノ基、エポキシ基、シラン基、水酸基等がよく知られているが、上記した官能基を有するポリオレフィン系共重合体、官能基を有する変性ポリオレフィン、エラストマーのなかでもカルボキシル基を有する接着性樹脂類が、汎用性に富み、特に、裸鉄線２、熱可塑性樹脂からなる表面層４との密着性において共に優れることから、中間層３には好適に使用できることになる。
【００４５】
そして、中間層３に混合する防食剤３０としては、亜鉛、アルミニウム、クロム、錫等の金属粉や、これら金属の化合物粉末の他、ガラスフレーク、マイカ粉、炭酸カルシウム、タルク、クロム酸塩、珪酸塩、ポリリン酸塩等の無機系物質及びカルボン酸、金属石鹸、スルフォン酸、アミン、エステル、リン酸エステル等の有機系物質、エチレンジアミンテトル酢酸、グリコン酸、ニトリロトリ酢酸、ヒドロキシエチルエチレンジアミン三酢酸、ジエチレントリアミン五酢酸等のキレート化合物等を単独又はこれらを適宜に混合して用いることができる。特に、亜鉛、アルミニウムの金属粉やこれら金属の化合物の粉末が、汎用性と経済性に優れていることから、好適に使用できることになる。
【００４６】
また、表面層４を形成する熱可塑性樹脂としては、塩化ビニル、酢酸ビニル等のビニル系樹脂、ナイロン等のポリアミド樹脂、アイオノマー類、エラストマー類、ポリオレフィン系共重合体や変性ポリオレフィン等のポリオレフィン系樹脂、ポリエチレンやポリプロピレンやポリブテン等のポリオレフィン樹脂を挙げることができる。
なかでも、その無公害性からポリオレフィン系樹脂やポリオレフィン樹脂が好適に使用することができ、特に、低密度ポリエチレン、中密度ポリエチレン、高密度ポリエチレン、直鎖状低密度ポリエチレン、ポリプロピレン等のポリオレフィン樹脂が、その耐磨耗性や耐衝撃性に加えて、経済性と無公害性から最適に使用できることになる。
【００４７】
そして、本発明の樹脂被覆鉄線１は、主に図２に示す菱形金網５に加工され、囲い用フェンスや蛇籠、落石防止網等に好適に使用されることになる。
【００４８】
また、図３の断面図は、樹脂被覆鉄線１の他の実施例を示すもので、断面真円の裸鉄線２に表面層４をヒレ状に設けたものであり、また、図４の断面図は、断面矩形の裸鉄線２に表面層４を帯状に設けたものである。
このような断面形状の樹脂被覆鉄線１は、主に図５に示すクリンプ金網７に加工され、高強度が要求される土木用のシガラ等に好適に使用されることになる。
【００４９】
【発明の効果】
本発明の樹脂被覆鉄線によれば、裸鉄線の表面に、防食剤を混合した接着剤からなる中間層、及び熱可塑性樹脂からなる表面層を順に設けたことから、中間層が裸鉄線と表面層との間で接着機能を発揮して裸鉄線と表面層とを密着させるとともに、防食剤が裸鉄線の酸化を防止することができ、これにより、防食性及び安全性に優れた樹脂被覆鉄線を経済性を維持して提供することができる。
【００５０】
また、接着剤が接着性樹脂を主成分とするホットメルト系接着剤からなることにより、熱可塑性樹脂を使用して、樹脂被覆鉄線を連続押出しにより製造することが可能になり、樹脂被覆鉄線の成形をより簡単にすることができる。
【００５１】
また、接着性樹脂が官能基を有するポリオレフィン系共重合樹脂からなることにより、官能基の作用により中間層の接着性を向上させることができる。
【００５２】
また、接着性樹脂が官能基を有する変性ポリオレフィン系樹脂からなることにより、官能基の作用により中間層の接着性を向上させることができる。
【００５３】
また、接着性樹脂がエラストマーからなることにより、エラストマーは粘着性と弾性で優れることから、裸鉄線と表面層との密着性は向上し、同時に表面層で受ける衝撃力や摩擦力をこの中間層で緩和することができる。
【００５４】
また、エラストマーが官能基を有することにより、官能基の作用により、エラストマーの粘着性と弾性に加えて、中間層の接着性が向上し、裸鉄線と表面層との密着性をより向上させることができる。
【００５５】
また、官能基の少なくとも一部がカルボキシル基であることにより、カルボキシル基の特にポリオレフィン系樹脂との優れた官能性を利用することができ、表面層が接着性が希薄なポリオレフィン系樹脂やポリオレフィン樹脂からなる場合に、中間層と表面層との接着性をさらに向上させることができる。
【００５６】
また、表面層を形成する熱可塑性樹脂がポリオレフィン系樹脂であることにより、その汎用性を向上させることができる。
【００５７】
また、ポリオレフィン系樹脂がポリオレフィン樹脂であることにより、その汎用性と経済性を向上させることができる。
【００５８】
また、ポリオレフィン樹脂がポリエチレン又はポリプロピレンであることにより、その汎用性と経済性を向上させることができる。
【００５９】
また、防食剤が金属及び／又は金属化合物の粉末からなることにより、防食剤の汎用性と経済性を向上させ、防食剤の好適な調合の幅を広げることができる。
【００６０】
また、金属が亜鉛及び／又はアルミニウムであることにより、防食剤の汎用性と経済性をさらに向上させることができる。
【００６１】
また、金属化合物が亜鉛化合物及び／又はアルミニウム化合物であることにより、防食剤の汎用性と経済性を向上させ、防食剤の好適な調合の幅をさらに広げることができる。
【図面の簡単な説明】
【図１】本発明の樹脂被覆鉄線の一実施例を示す斜視図である。
【図２】同使用状態を示す正面図である。
【図３】本発明の樹脂被覆鉄線の他の実施例を示す断面図である。
【図４】本発明の樹脂被覆鉄線のまた他の実施例を示す断面図である。
【図５】同使用状態を示す正面図である。
【符号の説明】
１　　　樹脂被覆鉄線
２　　　裸鉄線
３　　　中間層
３０　　防食剤
４　　　表面層
５　　　菱形金網
６　　　クリンプ金網
【図１】
2004025459.tif 000003
【図２】
2004025459.tif 000004
【図３】
2004025459.tif 000005
【図４】
2004025459.tif 000006
【図５】
2004025459.tif 000007